Brevet FR2962845A1 — publié le 20120120

Domaine de l'invention La présente invention a pour objet un dispositif d'aimant supraconducteur capable de produire un champ magnétique intense et homogène Bz selon un axe Oz dans une zone d'intérêt ZI pouvant présenter un volume important comme par exemple pour des applications de résonance magnétique nucléaire (RMN) ou d'imagerie par résonance magnétique (IRM). L'invention concerne également un procédé de réalisation d'un tel 10 dispositif d'aimant supraconducteur. Art antérieur La réalisation d'aimants produisant un champ magnétique très homogène dans un volume important, notamment pour la RMN ou l'IRM, 15 conduit à utiliser des configurations magnétiques spécifiques dont la mise en oeuvre peut s'avérer très délicate. D'où l'idée de rechercher une structure d'aimant simple et facile à réaliser avec précision, comme par exemple un bobinage en couches hélicoïdales suffisamment long pour que les transitions d'une couche à la suivante et les jonctions inévitables entre 20 longueurs successives de conducteurs soient situées assez loin du volume d'intérêt pour ne pas perturber l'homogénéité théorique calculable du bobinage hélicoïdal. Un bobinage hélicoïdal n'est pas axisymétrique mais le pas de l'hélice est en général suffisamment petit pour que les écarts qui en 25 résultent par rapport à un bobinage théorique axisymétrique soient négligeables. Par ailleurs, il est possible de choisir le nombre de tours par couche et le nombre de couches pour que l'on ait une compensation quasi parfaite de ces écarts. On se limitera donc pour la suite à des configurations purement axisymétriques d'axe Oz également symétriques 1 par rapport à leur plan médian xOy . Le développement en harmoniques sphériques (DHS) de la composante B, du champ dans la zone d'intérêt intérieure (« trou » de l'aimant) prend alors la forme très simple suivante : B. =Zo+~Z2pr2''P2p(cosû) n=I Ce DHS est valable à l'intérieur de la plus grande sphère de centre O et ne contenant aucun courant ou matériau aimanté. On montre facilement que les coefficients relatifs Z de ce DHS Z0 sont des fonctions décroissantes du rayon minimum a, du bobinage comme -. Ainsi, pour réaliser une homogénéité théorique donnee dans a, une sphère centrée à l'origine de rayon a Un tel dispositif permet ainsi d'améliorer l'homogénéité du champ magnétique dans le volume d'intérêt, au prix d'un accroissement du poids dû aux anneaux en matériau ferromagnétique, mais surtout d'une restriction de l'espace libre dans le volume d'intérêt, puisque les anneaux en matériau ferromagnétique sont disposés à l'intérieur de l'espace libre défini par la bobine supraconductrice principale. Si l'on veut conserver le même espace libre pour le volume d'intérêt, on est ainsi conduit à accroître les dimensions hors tout de l'ensemble du dispositif en augmentant le diamètre des bobines supraconductrices, ce qui nuit à la compacité et augmente le coût de réalisation. Définition et objet de l'invention La présente invention vise à remédier aux inconvénients précités et à permettre la réalisation d'un dispositif d'aimant supraconducteur plus compact que les dispositifs existants tout en étant facile à réaliser et qui permette d'obtenir dans un volume d'intérêt un champ magnétique intense et très homogène capable d'être utilisé notamment pour des applications de RMN ou IRM. L'invention vise encore à définir un procédé de réalisation d'un tel dispositif qui soit simplifié et permette néanmoins une optimisation de l'homogénéisation du champ magnétique créé dans le volume d'intérêt. Ces buts sont atteints, conformément à l'invention, grâce à un dispositif d'aimant supraconducteur compact pour générer une composante de champ magnétique homogène Bz selon un axe Oz dans une zone d'intérêt ZI, comprenant successivement en partant de l'axe Oz, au moins un premier bobinage hélicoïdal supraconducteur réalisé autour d'une première tranche de cylindre circulaire d'axe Oz délimitée par des premiers cercles d'extrémité, ledit premier bobinage hélicoïdal supraconducteur présentant un premier rayon extérieur, un premier rayon intérieur, et une première longueur, avec une première densité de courant azimutale j', au moins un deuxième bobinage hélicoïdal supraconducteur réalisé autour d'une deuxième tranche de cylindre circulaire d'axe Oz délimitée par des deuxièmes cercles d'extrémité et entourant ladite première tranche de cylindre circulaire, ledit deuxième bobinage présentant un deuxième rayon extérieur, un deuxième rayon intérieur, et une deuxième longueur, avec une deuxième densité de courant azimutale j2, caractérisé en ce que les extrémités latérales des premier et deuxième bobinages hélicoïdaux sont disposées, à l'épaisseur des bobinages près, au 4 voisinage d'une même sphère de rayon c dont le centre 0 est placé sur l'axe Oz au centre de ladite zone d'intérêt ZI et qui englobe l'ensemble du dispositif d'aimant, en ce que lesdites première et deuxième densités de courant azimutales j1, j2 présentent des signes opposés, et en ce que des anneaux en matériau magnétique centrés sur l'axe Oz et présentant une symétrie par rapport à un plan médian xOy passant par le centre 0 de la sphère et perpendiculaire à l'axe Oz sont interposés entre les premier et deuxièmes bobinages à l'intérieur de ladite sphère et sont aimantés à saturation avec une aimantation en sens inverse de celle du champ créé au centre 0 de ladite sphère. Selon un mode particulier de réalisation, le dispositif d'aimant supraconducteur compact comprend en outre au moins un troisième bobinage hélicoïdal supraconducteur réalisé autour d'une troisième tranche de cylindre circulaire d'axe Oz délimitée par des troisièmes cercles d'extrémité et entourant ladite deuxième tranche de cylindre circulaire, ledit troisième bobinage hélicoïdal supraconducteur présentant un troisième rayon extérieur, un troisième rayon intérieur, et une troisième longueur, avec une troisième densité de courant azimutale j3. Les première, deuxième et troisième densités de courant azimutales j1, j2, j3 présentent des signes alternativement opposés, et les première, deuxième et troisième longueurs des premier, deuxième et troisième bobinages hélicoïdaux supraconducteurs sont décroissantes. Selon une caractéristique particulière, les anneaux en matériau magnétique centrés sur l'axe Oz comprennent deux paires d'anneaux de sections différentes disposés symétriquement par rapport audit plan médian xOy. Le dispositif d'aimant supraconducteur selon l'invention peut être mis en oeuvre quelle que soit la valeur de champ souhaitée. Il peut en particulier être utilisé pour l'obtention d'une composante de champ magnétique homogène Bz intense par exemple égale à 10 ou 11 teslas. Selon un mode particulier de réalisation, les anneaux en matériau magnétique sont en matériau magnétique ayant une aimantation à saturation au moins aussi élevée que celle du fer, tel que du fer, des alliages de fer et notamment un alliage de fer et de cobalt. Selon un autre mode de réalisation possible, les anneaux en matériau magnétique sont en ferrite de composition XFe2O4, où X est constitué par un ou plusieurs des éléments comprenant Mn, Zn, Ni, Co, Cu, Mg, Fe. L'invention concerne également un procédé de réalisation d'un dispositif d'aimant supraconducteur pour générer une composante de champ magnétique homogène Bz selon un axe Oz dans une zone d'intérêt ZI, caractérisé en ce qu'il comprend les étapes suivantes : a) déterminer une première tranche de cylindre circulaire d'axe Oz délimitée par des premiers cercles d'extrémité et présentant un premier rayon prédéfini et une première longueur prédéfinie correspondant respectivement au rayon minimum et à la longueur maximum de ladite zone d'intérêt ZI, b) déterminer une dernière tranche de cylindre circulaire d'axe Oz délimitée par des derniers cercles d'extrémité, entourant ladite première tranche de cylindre circulaire et présentant un dernier rayon prédéfini et une dernière longueur prédéfinie de telle sorte que ladite dernière tranche de cylindre circulaire soit contenue dans une sphère de rayon c et de centre 0 contenant ladite zone d'intérêt ZI, c) considérer une première nappe de courant superficielle formée sur la première tranche de cylindre circulaire d'axe Oz, et une dernière nappe de courant superficielle mince formée sur la dernière tranche de cylindre circulaire d'axe Oz, les nappes de courant superficielles successives coaxiales présentant chacune une densité superficielle de courant azimutale K; telle que deux nappes de courant superficielles coaxiales adjacentes présentent des densités superficielles de courant azimutales de signes opposés et déterminer la géométrie d'anneaux en matériau magnétique intermédiaires centrés sur l'axe Oz et présentant une symétrie par rapport à un plan médian xOy passant par le centre 0 de la sphère et perpendiculaire à l'axe Oz et interposés entre les premier et deuxièmes bobinages à l'intérieur de ladite sphère, lesdits anneaux étant aimantés avec une aimantation en sens inverse de celle du champ créé au centre 0 de ladite sphère de manière à optimiser l'homogénéité du champ magnétique dans ladite zone d'intérêt ZI, et d) remplacer les nappes de courant superficielles coaxiales successives par des bobinages hélicoïdaux supraconducteurs axisymétriques à demi-section axiale rectangulaire d'épaisseur non nulle tels que les extrémités latérales des bobinages hélicoïdaux soient disposées, à l'épaisseur des bobinages près, au voisinage d'une même sphère de rayon c dont le centre 0 est placé sur l'axe Oz au centre de ladite zone d'intérêt ZI et qui englobe l'ensemble du dispositif d'aimant. Selon un mode particulier de réalisation du procédé selon l'invention, on détermine en outre une tranche de cylindre circulaire intermédiaire d'axe Oz délimitée par des cercles d'extrémité intermédiaires, intercalée entre ladite première tranche de cylindre circulaire et ladite dernière tranche de cylindre circulaire, ladite tranche de cylindre circulaire intermédiaire présentant un rayon prédéfini intermédiaire compris entre le rayon minimum de ladite zone d'intérêt ZI et le dernier rayon prédéfini et une longueur prédéfinie intermédiaire comprise entre ladite dernière longueur prédéfinie et ladite longueur maximum, de telle sorte que les premiers cercles d'extrémité, les cercles d'extrémité intermédiaires et les derniers cercles d'extrémité soient situés sensiblement sur ladite sphère de centre 0 et de rayon c, on détermine une nappe de courant superficielle intermédiaire et on détermine un bobinage hélicoïdal supraconducteur axisymétrique intermédiaire à demi-section axiale rectangulaire d'épaisseur non nulle, les anneaux en matériau magnétique étant disposés dans l'espace libre situé entre le premier bobinage hélicoïdal supraconducteur correspondant à la première tranche de cylindre circulaire et le bobinage hélicoïdal supraconducteur axisymétrique intermédiaire correspondant à la tranche de cylindre circulaire intermédiaire. Brève description des dessins D'autres caractéristiques et avantages de l'invention ressortiront de la description suivante de modes particuliers de réalisation de l'invention donnés à titre d'exemples en référence aux dessins annexés, sur lesquels : - La Figure 1 représente une vue schématique d'un dispositif d'aimant avec deux solénoïdes à demi-section axiale rectangulaire d'épaisseur significative et anneaux intermédiaires en matériau magnétique, selon un premier mode de réalisation de l'invention, et La Figure 2 représente une vue schématique d'un dispositif d'aimant avec trois solénoïdes à demi-section axiale rectangulaire d'épaisseur significative et anneaux intermédiaires en matériau magnétique, selon un deuxième mode de réalisation de l'invention. Description détaillée de modes de réalisation préférentiels Selon l'invention, le procédé d'optimisation de structures d'aimants constituées de bobinages axisymétriques à demi-section axiale rectangulaire comprend une première étape consistant à ne pas prendre en compte l'épaisseur des bobinages. En effet il a été constaté que la prise en compte ab initio de l'épaisseur des bobinages alourdit les calculs et ne permet pas d'appréhender facilement les caractéristiques essentielles de la structure. Selon l'invention, on considère donc, lors d'une première étape, des configurations à base de nappes de courant superficielles portées par des cylindres circulaires d'axe Oz. Dans la suite de la description, une telle nappe de courant sera appelée « solénoïde mince » sans autre précision. Chaque solénoïde mince est caractérisé par son rayon a, les cotes bl et b2 de ses première et deuxième extrémités permettant de définir une longueur 2b ou une demi-longueur b, ainsi que par la densité superficielle de courant azimutale K qu'il porte, mesurée algébriquement autour de Oz. On utilisera les notations suivantes : c=\1a2 +b2 a sina= c b cosa= c Les coefficients des développements en harmoniques sphériques (DHS) 20 intérieur et extérieur s'obtiennent par les expressions suivantes : Z° _ IJ°K[cosa]v' 2 ~ ° K Z,,1 2n M ' _ °K [c"+' sinaP,1(cosa)] 2(n+1) b, On rappelle que M° = 0 car les équations de Maxwell ont été écrites de façon à faire disparaître les charges magnétiques en ne laissant subsister que les charges électriques (pas de « monopôle » magnétique). Par ailleurs, l'expression de M,, ci-dessus conduit à M, = 0 et le premier moment non nul a priori est le moment dipolaire, propriété générale pour toute distribution de courant. Ces expressions révèlent une propriété remarquable. Si l'on considère un ensemble de tels solénoïdes coaxiaux dont les cercles d'extrémités se situent sur une même sphère de rayon c, chaque solénoïde n'est plus caractérisé que par deux paramètres a; et x;.. Cette configuration peut être qualifiée de « circumsphérique ». Pour réaliser un aimant homogène, on choisit ces paramètres pour annuler simultanément les Z2' (les termes de degré impair sont nuls par raison de symétrie par rapport à xOy) jusqu'à un degré 2n°, les moments M2' seront également tous annulés jusqu'au même degré. En améliorant l'homogénéité, on diminue donc ici concomitamment le champ extérieur. La mise en oeuvre de deux solénoïdes permet d'annuler Z2 et donc simultanément M2. Selon l'invention, on met en oeuvre des configurations à deux ou trois solénoïdes qui permettent d'améliorer l'homogénéité tout en contribuant à parfaire l'homogénéité du champ en ajoutant des anneaux de fer, ou plus généralement des anneaux en matériau magnétique, dans un espace libre compris entre le bobinage 10 1 c ~ sin a P11' (cos a) hélicoïdal supraconducteur principal le plus interne délimitant le volume de la zone d'intérêt et le bobinage hélicoïdal supraconducteur coaxial au bobinage hélicoïdal supraconducteur principal qui entoure immédiatement celui-ci, tout en laissant entièrement libre la zone d'intérêt ZI située à l'intérieur du bobinage hélicoïdal supraconducteur principal le plus interne. La Figure 1 montre un aimant circumsphérique selon l'invention dans sa configuration à deux solénoïdes 1, 2 disposés de façon coaxiale autour de l'axe Oz en allant de l'intérieur vers l'extérieur, tandis que la Figure 2 montre un aimant circumsphérique selon l'invention dans sa configuration à trois solénoïdes 101, 102, 103 disposés de façon coaxiale autour de l'axe Oz en allant de l'intérieur vers l'extérieur, des anneaux de matériau magnétique aimantés à saturation 4 (Figure 1) ou 104 (Figure 2) étant insérés entre le premier solénoïde 1 respectivement 101 et le deuxième solénoïde 2 respectivement 102 mais la zone d'intérêt ZI définie par le tronc de cylindre 10 respectivement 110 sur lequel est réalisé le premier solénoïde 1 respectivement 101 restant entièrement dégagée et exempte de tels anneaux de matériau magnétique. Les anneaux 4, 104 en matériau magnétique permettent d'améliorer l'homogénéité d'un aimant. Ces anneaux permettent de réaliser un aimant homogène avec deux bobinages seulement 1, 2 mais, dans les réalisations de l'art antérieur, ils ont l'inconvénient d'occuper une partie de la place libre dans le volume d'intérêt et donc de conduire à une augmentation du rayon intérieur de bobinage si l'on veut conserver le même accès libre. Dans les configurations selon l'invention, on prend en compte le fait que, dans une réalisation à au moins deux bobinages supraconducteurs coaxiaux 1, 2 respectivement 101, 102 présentant des densités de courant azimutales orientées en sens inverse, il existe un espace libre entre le bobinage intérieur 1, respectivement 101, et le bobinage coaxial suivant 2, respectivement 102, qui constitue une région où le champ est en sens inverse du champ au centre 0, est très sensiblement uniforme et encore assez intense pour saturer largement l'aimantation d'un anneau ou d'une série d'anneaux en matériau magnétique 4, 104 qui y sont placés. Comme l'aimantation est alors en sens inverse du champ au centre 0, elle contribue à le renforcer et donc à diminuer le volume de supraconducteur nécessaire pour obtenir le même champ que sans anneau 4, 104. Cette propriété est bien vérifiée dans les exemples représentés sur les Figures 1 et 2 où l'on insère dans cette région quatre anneaux en fer aimantés à saturation 41 à 44 (Figure 1) respectivement 141 à 144 (Figure 2). Dans le cas de la Figure 2, avec l'exemple qui sera donné plus bas, on peut améliorer l'homogénéité d'un dispositif similaire sans anneau en fer, en diminuant de 7.3 % le volume de supraconducteur nécessaire pour les bobinages 101 à 103, qui devient 18.693 m3, tandis que le volume de fer nécessaire (qui est moins coûteux que le matériau supraconducteur) est de 1.578 m3 et l'espace de la zone d'intérêt ZI reste entièrement libre. On peut annuler rigoureusement un terme supplémentaire, soit Z6, et le seul terme restant est Z8 = -0.072 ppm @ ro = 0.2 m. L'homogénéité est donc tout à fait remarquable avec la ligne 1 ppm à z = 0.2805 m sur l'axe et p = 0.3233 m dans le plan médian. À l'extérieur, la ligne des 5 gauss est plus éloignée sur l'axe, soit 9.7 m, mais plus proche dans la plan médian, soit 5.418m. On obtient ainsi une amélioration sensible de l'homogénéité, en diminuant de 1.4651n' le volume de bobinage en matériau supraconducteur coûteux pour le remplacer par un volume de fer sensiblement égal moins coûteux et surtout en préservant l'espace libre dans le volume d'intérêt et en n'augmentant pas les dimensions hors tout de l'ensemble du dispositif. La Figure 1 concerne plus spécifiquement l'homogénéisation d'un aimant à deux bobines simples 1, 2. Comme dans le cas d'une réalisation à trois bobines, telle que celle de la Figure 2, il est possible de trouver une solution à deux bobines dont l'homogénéité est obtenue au moyen d'anneaux 4 placés dans la région intermédiaire où ils sont aimantés à saturation avec une aimantation en sens inverse du champ au centre O. On obtient ainsi une solution à un nombre réduit de bobines (deux) qui n'encombre pas le diamètre intérieur libre, contrairement à d'autres réalisations de l'art antérieur. À titre d'exemple, on trouvera ci-après les paramètres d'un aimant permettant de produire un champ magnétique supérieur à 11 teslas tout en étant moins encombrant que les réalisations de l'art antérieur déjà proposées pour obtenir une telle intensité de champ magnétique et qui améliore en outre l'homogénéité. Les rayons interne et externe des bobinages supraconducteurs sont ici notés al et a2 respectivement tandis que la demi-longueur des bobinages supraconducteurs est notée b et les cotes extrêmes des anneaux de fer 42, 43 ou 41, 44 respectivement sont notées b1 et b2 respectivement : Bobinages supraconducteurs a1 (m) a2 (n) b (m) j (A / mm2 ) 0.5 0.930625 1.9 31.6 1.363319 1.5 1.281941 -37.92 Anneaux de fer (,uoM = -2.2T) a, (i) ar, (rn) b, (in) b, (m) 0.975 1.220573 0.075942 0.374249 0.975 1.017437 1.055777 1.315642 Bo =11.7436T Vs =10.507 m3 VF =1.149 m3 Z, =z4 =z6 =0 M,=0 Dans cet exemple, on fixe au départ le rayon interne al de la bobine 1 (soit 0,5m), la demi-longueur b de cette bobine 1 (soit 1,9m), le rayon externe a2 de la bobine 2 (soit 1,5m), le rayon interne al de chaque série d'anneaux 41, 44 et 42, 43 (soit 0,975m), ainsi que les densités de courant azimutales j des bobines 1 et 2 (soit respectivement 31,6 A/mm2 et -37,92 A/mm2) et on détermine par le calcul les autres mesures nécessaires pour définir le dispositif d'aimant (c'est-à-dire le rayon externe a2 de la bobine 1, le rayon interne al de la bobine 2, la demi-longueur b de la bobine 2, les rayons externes a2 des anneaux de fer 41, 44 et 42, 43 et les cotes extrêmes b1 et b2 des anneaux de fer 42, 43 ou 41, 44). Le volume de bobinage est égal à 9.948 m3 et il y a environ 9.04 tonnes de fer. Bien que les coefficients du DHS intérieur ne soient annulés rigoureusement que jusqu'à l'ordre 6 inclus, l'homogénéité est excellente car les coefficients suivants sont très petits. Ainsi, pour r, = 0.2 In, les seuls coefficients supérieurs au ppb sont : Z8 = -0.097 ppm Z, = 0.006 ppm La ligne 1 ppm se trouve à z = 0.2714 m sur l'axe et à p = 0.3092 m dans le plan médian. Comme on ne peut annuler que le moment dipolaire, la ligne des 5 gauss se situe à 10.58 m sur l'axe et à 10,36 m dans la plan médian, soit un résultat sensiblement meilleur que celui d'autres réalisations ne mettant pas en oeuvre l'invention (12.25 in et 9.885 m respectivement). Le matériau d'homogénéisation peut être adapté à la valeur du champ. En effet, les exemples précédents sont relatifs à des aimants qui génèrent des champs magnétiques suffisamment grands pour que l'on puisse utiliser des éléments d'insertion en matériau magnétique ayant une aimantation à saturation au moins aussi élevée que celle du fer, tel que du fer ou un alliage de fer et notamment un alliage de fer et de cobalt. Si l'on veut réaliser un champ plus faible soit Bo' = kB0, k Sur la figure 1, les deux solénoïdes 1, 2 définis chacun par une tranche de cylindre 10, 20 respectivement limitée par des cercles d'extrémité 10A, 10B, 20A, 20B inscrits essentiellement au voisinage d'une plus petite sphère 5 de rayon c, présentent des densités de courant azimutales qui sont de signes opposés. Ainsi, par exemple on a pour le solénoïde 1 une densité de courant azimutale j positive tandis que l'on a pour le solénoïde intermédiaire 2 une densité de courant azimutale j négative. De façon similaire, sur la figure 2, les trois solénoïdes 101, 102, 103 définis chacun par une tranche de cylindre 110, 120, 130 respectivement limitée par des cercles d'extrémité 110A, 110B, 120A, 120B, 130A, 130B inscrits essentiellement au voisinage d'une plus petite sphère 105 de rayon c, présentent des densités de courant azimutales qui sont de signes opposés. Ainsi, par exemple on a pour les solénoïdes 101 et 103 une densité de courant azimutale j positive tandis que l'on a pour le solénoïde intermédiaire 102 une densité de courant azimutale j négative. Comme on l'a déjà indiqué plus haut, selon l'invention, on considère d'abord, lors d'une première étape, des configurations à base de nappes de courant superficielles portées par des cylindres circulaires d'axe Oz, de telles nappes de courant étant appelées « solénoïdes minces », pour déterminer les paramètres relatifs à un dispositif d'aimant selon l'invention, puis on prend en compte les épaisseurs réelles des bobines pour finaliser la détermination des caractéristiques de dispositif d'aimant. Il est en effet plus facile de déterminer les caractéristiques principales du dispositif d'aimant aptes à la production d'un champ homogène en considérant des solénoïdes minces, sans faire intervenir les épaisseurs réelles des bobines, puis dans une deuxième étape, d'ajuster les paramètres pour tenir compte de ces épaisseurs réelles. L'invention concerne ainsi en particulier un procédé de réalisation d'un dispositif d'aimant supraconducteur pour générer une composante de champ magnétique homogène Bz selon un axe Oz dans une zone d'intérêt ZI, qui comprend les étapes suivantes : a) déterminer une première tranche de cylindre circulaire 10 (Figure 1) ou 110 (Figure 2) d'axe Oz délimitée par des premiers cercles d'extrémité 10A, 10B respectivement 110A, 110B et présentant un premier rayon prédéfini al et une première longueur prédéfinie 2bl correspondant respectivement au rayon minimum et à la longueur maximum de la zone d'intérêt ZI, b) déterminer une dernière tranche de cylindre circulaire 20 respectivement 130 d'axe Oz délimitée par des derniers cercles d'extrémité 20A, 20B respectivement 130A, 130B, entourant la première tranche de cylindre circulaire 10 respectivement 110 et présentant un dernier rayon prédéfini a2 ; a3 et une dernière longueur prédéfinie 2b2 ; 2b3 de telle sorte que ladite dernière tranche de cylindre circulaire 20 respectivement 130 soit contenue dans une sphère de rayon c et de centre 0 contenant ladite zone d'intérêt ZI, c) considérer une première nappe de courant superficielle formée sur la première tranche de cylindre circulaire 10 respectivement 110 d'axe Oz, et une dernière nappe de courant superficielle mince formée sur la dernière tranche de cylindre circulaire 20 respectivement 130 d'axe Oz, les nappes de courant superficielles successives coaxiales présentant chacune une densité superficielle de courant azimutale K; telle que deux nappes de courant superficielles coaxiales adjacentes présentent des densités superficielles de courant azimutales de signes opposés et déterminer la géométrie d'anneaux 4 respectivement 104 en matériau magnétique intermédiaires centrés sur l'axe Oz et présentant une symétrie par rapport à un plan médian xOy passant par le centre 0 de la sphère 5 respectivement 105 et perpendiculaire à l'axe Oz et interposés entre les premier et deuxièmes bobinages 1, 2 respectivement 101, 102 à l'intérieur de ladite sphère 5 respectivement 105, lesdits anneaux 4 respectivement 104 étant aimantés avec une aimantation en sens inverse de celle du champ créé au centre 0 de ladite sphère 5 respectivement 105 de manière à optimiser l'homogénéité du champ magnétique dans ladite zone d'intérêt ZI, et d) remplacer les nappes de courant superficielles coaxiales successives par des bobinages hélicoïdaux supraconducteurs axisymétriques à demi-section axiale rectangulaire d'épaisseur non nulle 1, 2 respectivement 101, 102, 103 tels que les extrémités latérales des bobinages hélicoïdaux 1, 2 respectivement 101, 102, 103 soient disposées au voisinage d'une même sphère 5 respectivement 105 de rayon c dont le centre 0 est placé sur l'axe Oz au centre de ladite zone d'intérêt ZI et qui englobe l'ensemble du dispositif d'aimant. Pour les configurations réelles finales des bobinages hélicoïdaux supraconducteurs à demi-section axiale rectangulaire d'épaisseur non nulle, on a utilisé les notations suivantes sur les Figures 1 et 2 : Rayon interne des premières bobines 1, 101: a11 Rayon externe des premières bobines 1, 101 : a12 Rayon interne des deuxièmes bobines 2, 102 : a21 Rayon externe des deuxièmes bobines 2, 102 : a22 Rayon interne des troisièmes bobines 103 : a31 Rayon externe des troisièmes bobines 103 : a32 Longueur des premières bobines 1, 101 : 2b1 Longueur des deuxièmes bobines 2, 102 : 2b2 Longueur des troisièmes bobines 103 : 2b3 Pour les configurations à solénoïdes minces, on considère un seul rayon qui est alors noté comme suit : Rayon des premiers solénoïdes minces : al Rayon des deuxièmes solénoïdes minces : a2 Rayon du troisième solénoïde mince : a3 La configuration circumsphérique à trois solénoïdes de la Figure 2 dépend de 5 paramètres si l'on affecte les indices 1, 2 et 3 respectivement pour chacun des solénoïdes minces: al,a2'a3 K2 K3 K On peut satisfaire deux (et pas plus !) conditions d'homogénéité : Z,=Z4=0 qui entraîneront l'annulation du moment dipolaire et du moment quadripolaire. a, est fixé a priori par le rayon intérieur utile al du solénoïde mince qui correspond à une tranche de cylindre circulaire 110 d'axe Oz limitée par des cercles d'extrémité 110A, 1108 et délimitant une zone d'intérêt ZI devant être libre et soumise à un champ magnétique le plus homogène possible, aa est fixé a priori par le rayon extérieur 2 b3=lm 3-- On constate que l'on a défini un ensemble « carré » 106 dont la longueur 2b1 est égale au diamètre extérieur 2a3 du troisième solénoïde. La solution optimale est alors déduite pour le deuxième solénoïde intermédiaire et pour cet exemple se trouve la suivante : a2 = 0.790145 a2 = 2.723001 m - b2 = 2.697270 m KZ = -0.259402 K3 = 0.108687 K Bo=0.811169po/cl Q=0.13502915 Selon l'invention, après avoir déterminé la configuration souhaitée avec deux ou trois solénoïdes minces comme indiqué précédemment, on remplace les nappes de courant superficielles coaxiales successives par des bobinages hélicoïdaux supraconducteurs axisymétriques à demi- section axiale rectangulaire d'épaisseur non nulle 1, 2 ou 101, 102, 103 tels que les extrémités latérales extérieures des bobinages hélicoïdaux 1, 2 ou 101, 102, 103 soient disposées au voisinage d'une même sphère 5 ou 105 de rayon c dont le centre 0 est placé sur l'axe Oz au centre de la zone d'intérêt ZI et qui englobe l'ensemble du dispositif d'aimant. On obtient ainsi un dispositif d'aimant circumsphérique réel avec des bobines d'épaisseur prédéterminée. Le passage des solutions idéales précédentes déterminées lors d'une première étape à des configurations réelles est alors à ce stade très simple. Il suffit de remplacer les solénoïdes minces par des bobinages à demi-section axiale rectangulaire dont l'épaisseur est maintenant finie. On retrouve ici un problème d'optimisation classique dans lequel on fixe des paramètres géométriques (rayon intérieur de bobinage ail, rayon extérieur maximum a32i longueur totale maximum 2bi) et les densités de courant hors tout pour les bobines, avec ou sans gradation. Les données géométriques obtenues pour les configurations idéales à même nombre de bobines fournissent les valeurs de départ nécessaires, en particulier les épaisseurs e; des bobinages réels à densité de courant j1 avec j;e; K . On a tracé en pointillé sur les Figures 1 et 2 la trace de la plus petite sphère 5 respectivement 105 ainsi que celle (carrée) du plus petit 25 cylindre 6 respectivement 106 englobant l'aimant. Selon l'invention, on part d'un ensemble de solénoïdes minces, afin de pouvoir résoudre simultanément et de façon automatique le problème de l'homogénéité et de la réduction du champ de fuite, la condition imposée étant alors simple et résidant dans la nécessité que les cercles d'extrémité des solénoïdes minces soient situés sensiblement sur la même sphère. Un solénoïde mince étant un idéal théorique alors que dans un bobinage réel, il faut bien une certaine épaisseur pour faire passer le courant, même dans un supraconducteur, selon l'invention, on fait évoluer la solution obtenue avec des solénoïdes minces en les rendant plus épais, par un processus d'optimisation comme indiqué plus haut. Dans ces conditions, aucun des cercles d'extrémité des solénoïdes épais (celui du rayon intérieur et celui du rayon extérieur) ne peut plus se trouver rigoureusement sur la même sphère, mais ces cercles d'extrémité restent au voisinage d'une sphère correspondant au cas idéal avec solénoïdes minces, le voisinage des cercles d'extrémité par rapport à la sphère étant d'autant plus proche que les solénoïdes sont moins épais. Par contre, malgré ce voisinage moins proche, on peut conserver pour l'ensemble de solénoïdes épais réels, les mêmes propriétés d'homogénéité et de champ de fuite que celles que l'on avait pour l'ensemble de solénoïdes minces, en choisissant convenablement les rayons intérieur et intérieur (qui encadrent le rayon du solénoïde mince correspondant) et les longueurs (chacune étant également voisine de celle du solénoïde mince correspondant), le tout restant globalement inscrit approximativement dans une sphère. En résumé, Le dispositif d'aimant supraconducteur compact pour générer une composante de champ magnétique intense et homogène Bz selon un axe Oz dans une zone d'intérêt ZI, comprend successivement en partant de l'axe Oz, au moins deux bobinages 1, 2 hélicoïdaux supraconducteurs coaxiaux réalisés autour de tranches de cylindre circulaire 10, 20 d'axe Oz délimitées par des cercles d'extrémité 10A, 10B, 20A, 20B. Les extrémités latérales des bobinages hélicoïdaux 1, 2 (ou 101 à 103) sont disposées, à l'épaisseur des bobinages près, au voisinage d'une même sphère 5 (ou 105) de rayon c dont le centre 0 est placé sur l'axe Oz au centre de la zone d'intérêt ZI et qui englobe l'ensemble du dispositif d'aimant. Les densités de courant azimutales j1, j2 des bobinages hélicoïdaux 1, 2 (ou les densités de courant azimutales j1, j2, j3 des bobinages hélicoïdaux 101 à 103) présentent alternativement des signes opposés. Les longueurs 2b1r 2b2 (et le cas échéant 2b3) des bobinages hélicoïdaux 1, 2 (ou 101 à 103) sont décroissantes. Des anneaux 4 ; 104 en matériau magnétique centrés sur l'axe Oz et présentant une symétrie par rapport à un plan médian xOy passant par le centre 0 de la sphère 5 ; 105 et perpendiculaire à l'axe Oz sont interposés entre les premier et deuxièmes bobinages 1, 2 ; 101, 102 à l'intérieur de la sphère 5 ; 105 et sont aimantés à saturation avec une aimantation en sens inverse de celle du champ créé au centre 0 de la sphère 5 ; 105. Selon un mode particulier de réalisation, le rayon extérieur a22 (ou a32) du bobinage hélicoïdal supraconducteur le plus extérieur 2 (ou 103) est sensiblement égal à la demi-longueur bl du bobinage hélicoïdal supraconducteur le plus intérieur 1 (ou 101) et le rayon extérieur a12 du bobinage hélicoïdal supraconducteur le plus intérieur 1 (ou 101) est sensiblement égal à la demi-longueur b2 (ou b3) du bobinage hélicoïdal supraconducteur le plus extérieur 2 (ou 103). 25 REVENDICATIONS1. Dispositif d'aimant supraconducteur compact pour générer une composante de champ magnétique homogène Bz selon un axe Oz dans une zone d'intérêt ZI, comprenant successivement en partant de l'axe Oz, un premier bobinage (1 ; 101) hélicoïdal supraconducteur réalisé autour d'une première tranche de cylindre circulaire (10 ; 110) d'axe Oz délimitée par des premiers cercles d'extrémité (10A, 10B ; 110A, 110B), ledit premier bobinage (1 ; 101) hélicoïdal supraconducteur présentant un premier rayon extérieur (a12), un premier rayon intérieur (ail), et une première longueur (2b1), avec une première densité de courant azimutale ji, au moins un deuxième bobinage (2 ; 102) hélicoïdal supraconducteur réalisé autour d'une deuxième tranche de cylindre circulaire (20 ; 120) d'axe Oz délimitée par des deuxièmes cercles d'extrémité (20A, 20B ; 120A, 120B) et entourant ladite première tranche de cylindre circulaire (10 ; 110), ledit deuxième bobinage (2 ; 102) présentant un deuxième rayon extérieur (a22), un deuxième rayon intérieur (a21), et une deuxième longueur (2b2), avec une deuxième densité de courant azimutale J2, caractérisé en ce que les extrémités latérales des premier et deuxième bobinages hélicoïdaux (1, 2 ; 101, 102) sont disposées, à l'épaisseur des bobinages près, au voisinage d'une même sphère (5 ; 105) de rayon c dont le centre 0 est placé sur l'axe Oz au centre de ladite zone d'intérêt ZI et qui englobe l'ensemble du dispositif d'aimant, en ce que les première et deuxième densités de courant azimutales ji, j2 présentent des signes opposés, et en ce que des anneaux (4 ; 104) en matériau magnétique centrés sur l'axe Oz et présentant une symétrie par rapport à un plan médian xOy passant par le centre 0 de la sphère (5 ; 105) et perpendiculaire à l'axe Oz sont interposés entre les premier et deuxièmes bobinages (1, 2 ; 101, 102) à l'intérieur de ladite sphère (5 ; 105) et sontaimantés à saturation avec une aimantation en sens inverse de celle du champ créé au centre 0 de ladite sphère (5 ; 105). 2. Dispositif d'aimant selon la revendication 1, caractérisé en ce qu'il comprend en outre au moins un troisième bobinage (103) hélicoïdal supraconducteur réalisé autour d'une troisième tranche de cylindre circulaire (130) d'axe Oz délimitée par des troisièmes cercles d'extrémité (130A, 130B) et entourant ladite deuxième tranche de cylindre circulaire (120), ledit troisième bobinage (103) présentant un troisième rayon extérieur (a32), un troisième rayon intérieur (a31), et une troisième longueur (2b3), avec une troisième densité de courant azimutale j3, en ce que les première, deuxième et troisième densités de courant azimutales j2, j3 présentent des signes alternativement opposés, et en ce que les première, deuxième et troisième longueurs (2b1, 2b2, 2b3) des premier, deuxième et troisième bobinages (101, 102, 103) sont décroissantes. 3. Dispositif d'aimant supraconducteur selon la revendication 1 ou la revendication 2, caractérisé en ce que les anneaux (4 ; 104) en matériau magnétique centrés sur l'axe Oz comprennent deux paires d'anneaux de sections différentes (41,44 et 42, 43 ; 141, 144 et 142, 143) disposés symétriquement par rapport audit plan médian xOy. 4. Dispositif selon l'une quelconque des revendications 1 à 3, caractérisé en ce que les anneaux (4 ; 104) en matériau magnétique sont en matériau 25 magnétique ayant une aimantation à saturation au moins aussi élevée que celle du fer. 5. Dispositif selon la revendication 4, caractérisé en ce que les anneaux (4 ; 104) en matériau magnétique sont en fer ou en alliage de fer. 6. Dispositif selon la revendication 5, caractérisé en ce que les anneaux (4 ; 104) en matériau magnétique sont en alliage de fer et de cobalt. 7. Dispositif selon l'une quelconque des revendications 1 à 3, caractérisé en ce que les anneaux (4 ; 104) en matériau magnétique sont en ferrite de composition XFe2O4, où X est constitué par un ou plusieurs des éléments comprenant Mn, Zn, Ni, Co, Cu, Mg, Fe. 8. Procédé de réalisation d'un dispositif d'aimant supraconducteur pour générer une composante de champ magnétique homogène Bz selon un axe Oz dans une zone d'intérêt (10 ; 110), caractérisé en ce qu'il comprend les étapes suivantes : a. déterminer une première tranche de cylindre circulaire (10 ; 110) d'axe Oz délimitée par des premiers cercles d'extrémité (10A, 10B ; 110A, 110B) et présentant un premier rayon prédéfini (a1) et une première longueur prédéfinie (2b1) correspondant respectivement au rayon minimum et à la longueur maximum de ladite zone d'intérêt ZI, b. déterminer une dernière tranche de cylindre circulaire (20 ; 130) d'axe Oz délimitée par des derniers cercles d'extrémité (20A, 20B ; 130A, 130B), entourant ladite première tranche de cylindre circulaire (10 ; 110) et présentant un dernier rayon prédéfini (a2 ; a3) et une dernière longueur prédéfinie (2b2 ; 2b3) de telle sorte que ladite dernière tranche de cylindre circulaire (20 ; 130) soit contenue dans une sphère de rayon c et de centre 0 contenant ladite zone d'intérêt ZI, 25c. considérer une première nappe de courant superficielle formée sur la première tranche de cylindre circulaire (10 ; 110) d'axe Oz, et une dernière nappe de courant superficielle mince formée sur la dernière tranche de cylindre circulaire (20 ; 130) d'axe Oz, les nappes de courant superficielles successives coaxiales présentant chacune une densité superficielle de courant azimutale K; telle que deux nappes de courant superficielles coaxiales adjacentes présentent des densités superficielles de courant azimutales de signes opposés et déterminer la géométrie d'anneaux (4 ; 104) en matériau magnétique intermédiaires centrés sur l'axe Oz et présentant une symétrie par rapport à un plan médian xOy passant par le centre 0 de la sphère (5 ; 105) et perpendiculaire à l'axe Oz et interposés entre les premier et deuxièmes bobinages (1, 2 ; 101, 102) à l'intérieur de ladite sphère (5 ; 105), lesdits anneaux (4 ; 104) étant aimantés avec une aimantation en sens inverse de celle du champ créé au centre 0 de ladite sphère (5 ; 105) de manière à optimiser l'homogénéité du champ magnétique dans ladite zone d'intérêt ZI, et d. remplacer les nappes de courant superficielles coaxiales successives par des bobinages hélicoïdaux supraconducteurs axisymétriques à demi-section axiale rectangulaire d'épaisseur non nulle (1, 2 ; 101, 102, 103) tels que les extrémités latérales des bobinages hélicoïdaux (1, 2 ; 101, 102, 103) soient disposées, à l'épaisseur des bobinages près, au voisinage d'une même sphère (5 ; 105) de rayon c dont le centre 0 est placé sur l'axe Oz au centre de ladite zoned'intérêt (ZI) et qui englobe l'ensemble du dispositif d'aimant. 9. Procédé selon la revendication 8, caractérisé en ce que l'on détermine en outre une tranche de cylindre circulaire intermédiaire (120) d'axe Oz délimitée par des cercles d'extrémité intermédiaires (120A, 120B), intercalée entre ladite première tranche de cylindre circulaire (110) et ladite dernière tranche de cylindre circulaire (130) , ladite tranche de cylindre circulaire intermédiaire (120) présentant un rayon prédéfini intermédiaire (a2) compris entre le rayon minimum (al) de ladite zone d'intérêt Z et le dernier rayon prédéfini (a3) et une longueur prédéfinie intermédiaire (2b2) comprise entre ladite dernière longueur prédéfinie (2b3) et ladite longueur maximum (2b1), de telle sorte que les premiers cercles d'extrémité (110A, 110B), les cercles d'extrémité intermédiaires (120A, 120B) et les derniers cercles d'extrémité (130A, 130B) soient situés sensiblement sur ladite sphère (105) de centre 0 et de rayon c, on détermine une nappe de courant superficielle intermédiaire et on détermine un bobinage hélicoïdal supraconducteur axisymétrique intermédiaire (102) à demi-section axiale rectangulaire d'épaisseur non nulle, les anneaux (104) en matériau magnétique étant disposés dans l'espace libre situé entre le premier bobinage hélicoïdal supraconducteur (101) correspondant à la première tranche de cylindre circulaire (110) et le bobinage hélicoïdal supraconducteur axisymétrique intermédiaire (102) correspondant à la tranche de cylindre circulaire intermédiaire (120). 10. Procédé selon la revendication 8 ou la revendication 9, caractérisé en ce que les anneaux (4 ; 104) en matériau magnétique sont choisis en matériau magnétique ayant une aimantation à saturation au moins aussi élevée que celle du fer. 11. Procédé selon la revendication 10, caractérisé en ce que les anneaux (4 ; 104) en matériau magnétique sont choisis en fer ou en alliage de fer. 12. Procédé selon la revendication 11, caractérisé en ce que les anneaux (4 ; 104) en matériau magnétique sont choisis en alliage de fer et de cobalt. 13. Procédé selon la revendication 8 ou la revendication 9, caractérisé en ce que les anneaux (4 ; 104) en matériau magnétique sont choisis en ferrite de composition XFe2O4r où X est constitué par un ou plusieurs des éléments comprenant Mn, Zn, Ni, Co, Cu, Mg, Fe.